(57)【要約】【課題】インク非吸収性材料からなる被記録媒体にインクジェットインクで記録した画像の密着性及び耐久性を向上させるインクジェット記録用プライマーインク及びそれを用いたインクジェット記録用インクセットを提供する。【解決手段】本発明のインクジェット記録用プライマーインクは、インク非吸収性材料からなる被記録媒体に対するインクジェット記録用プライマーインクであって、フッ素・アクリル系複合樹脂、シリコーン・アクリル系複合樹脂、塩化ビニル・アクリル系複合樹脂、エチレン−塩化ビニル共重合体樹脂及び塩素化ポリオレフィンからなる群から選ばれる少なくとも１種の樹脂と、水と、有機溶剤（含窒素系溶剤を除く）とを含み、前記樹脂の含有量が、プライマーインク全体に対して５．０質量％以上２０．０質量％以下（５質量％を除く）である。また、本発明のインクジェット記録用インクセットは、上記本発明のインクジェット記録用プライマーインクと、インクジェット記録用画像形成インクとを備えている。【選択図】なし【特許請求の範囲】
【請求項１】
インク非吸収性材料からなる被記録媒体に対するインクジェット記録用プライマーインクであって、
フッ素・アクリル系複合樹脂、シリコーン・アクリル系複合樹脂、塩化ビニル・アクリル系複合樹脂、エチレン−塩化ビニル共重合体樹脂及び塩素化ポリオレフィンからなる群から選ばれる少なくとも１種の樹脂と、水と、有機溶剤（含窒素系溶剤を除く）とを含み、
前記樹脂の含有量が、プライマーインク全体に対して５．０質量％以上２０．０質量％以下（５質量％を除く）であることを特徴とするインクジェット記録用プライマーインク。
【請求項２】
前記樹脂と、前記水とが、エマルジョンを形成している請求項１に記載のインクジェット記録用プライマーインク。
【請求項３】
前記有機溶剤は、トルエン、メチルエチルケトン、メチルイソブチルケトン及び１，３−ブチレングリコールからなる群から選択される少なくとも１種を含む請求項１又は２に記載のインクジェット記録用プライマーインク。
【請求項４】
界面活性剤を更に含み、前記界面活性剤が、シリコン系界面活性剤である請求項１〜３のいずれか１項に記載のインクジェット記録用プライマーインク。
【請求項５】
請求項１〜４のいずれか１項に記載のインクジェット記録用プライマーインクと、インクジェット記録用画像形成インクとを含むことを特徴とするインクジェット記録用インクセット。
【請求項６】
前記インクジェット記録用画像形成インクが、水性顔料インクである請求項５に記載のインクジェット記録用インクセット。
【請求項７】
前記水性顔料インクが、界面活性剤分散型顔料と、エマルジョン樹脂と、水と、有機溶剤とを含む請求項６に記載のインクジェット記録用インクセット。
【発明の詳細な説明】
【技術分野】
【０００１】
本発明は、インクジェット記録用プライマーインク及びそれを用いたインクジェット記録用インクセットに関するものである。
【背景技術】
【０００２】
画像データ信号に基づき、紙等の被記録媒体に画像を形成する画像記録方法として、電子写真方式、昇華型・溶融型の熱転写方式、インクジェット方式等が知られている。これらの中でもインクジェット方式は、安価な装置で実施可能であり、かつ、必要とされる画像部のみにインクを吐出して被記録媒体上に直接画像を形成可能であるため、インクを効率よく使用でき、ランニングコストを低減でき、更に騒音が少なく、画像記録方式として優れている。
【０００３】
しかし、上記インクジェット方式で用いられるインク（インクジェット記録用インク）は、水性インクが中心であるため、紙のようにインク吸収性のある材料への印刷には適しているが、合成樹脂や金属等のようにインク吸収性のない材料ないしインク吸収性の低い材料（インク非吸収性材料）への印刷には適していない。
【０００４】
そこで、合成樹脂や金属等のインク非吸収性材料にも印刷可能なインクジェット記録用インクについて多くの提案がなされている。例えば、特許文献１では、耐水性の向上、耐拡散性及び耐摩耗性等の染色堅牢度等の印刷画像の品質改善、及び長期保存安定性の向上を図る水性顔料インク組成物が提案されている。また、特許文献２では、吐出安定性に優れた水性顔料インク組成物が提案されている。
【０００５】
しかし、特許文献１及び２に記載された水性顔料インク組成物は、エマルジョン樹脂等のバインダを含有していないため、被記録媒体が合成樹脂等のインク非吸収性材料の場合、当該被記録媒体に対するインクの密着性が劣るという問題がある。
【０００６】
また、特許文献３に記載の水性顔料インクは、ラテックス（エマルジョン）を含んでいるが、インクを被記録媒体に密着させるために９０℃を超える比較的高温で乾燥する必要があるため、被記録媒体の材質が合成樹脂の場合には被記録媒体の変形が生じる等の問題がある。
【０００７】
そこで、特許文献４では、インクジェットインクの密着性の課題に対して、インクとの高い密着性を有する下地膜を形成して、耐擦性、耐傷性及び耐水性に優れたプラスチック記録物を形成する方法が提案されている。
【先行技術文献】
【特許文献】
【０００８】
【特許文献１】特開２００６−２１３９２２号公報
【特許文献２】特開２００８−１７８７号公報
【特許文献３】特表２０１１−５０７９９１号公報
【特許文献４】特開２００６−２８１５７０号公報
【発明の概要】
【発明が解決しようとする課題】
【０００９】
しかし、特許文献４には被記録媒体として塩化ビニルフィルムを用いた例のみが記載されているが、特許文献４の方法をポリオレフィンからなる被記録媒体に適用した場合にインクジェットインクの密着性及び耐久性の課題が十分に解決されていないことが分かった。
【００１０】
本発明は、上記問題を解決するもので、インク非吸収性材料からなる被記録媒体にインクジェットインクで記録した画像の密着性及び耐久性を向上させることができるインクジェット記録用プライマーインク及びそれを用いたインクジェット記録用インクセットを提供する。
【課題を解決するための手段】
【００１１】
本発明のインクジェット記録用プライマーインクは、インク非吸収性材料からなる被記録媒体に対するインクジェット記録用プライマーインクであって、フッ素・アクリル系複合樹脂、シリコーン・アクリル系複合樹脂、塩化ビニル・アクリル系複合樹脂、エチレン−塩化ビニル共重合体樹脂及び塩素化ポリオレフィンからなる群から選ばれる少なくとも１種の樹脂と、水と、有機溶剤とを含むことを特徴とする。
【００１２】
本発明のインクジェット記録用インクセットは、上記本発明のインクジェット記録用プライマーインクと、インクジェット記録用画像形成インクとを含むことを特徴とする。
【発明の効果】
【００１３】
本発明によれば、ポリオレフィンからなる被記録媒体にインクジェットインクで記録した画像の密着性及び耐久性を向上させることができる。
【発明を実施するための形態】
【００１４】
先ず、本発明のインクジェット記録用プライマーインクについて説明する。
【００１５】
本発明のインクジェット記録用プライマーインクは、インク非吸収性材料からなる被記録媒体に対するインクジェット記録用プライマーインクであって、フッ素・アクリル系複合樹脂、シリコーン・アクリル系複合樹脂、塩化ビニル・アクリル系複合樹脂、エチレン−塩化ビニル共重合体樹脂及び塩素化ポリオレフィンからなる群から選ばれる少なくとも１種の樹脂と、水と、有機溶剤とを含むことを特徴とする。
【００１６】
本発明のインクジェット記録用プライマーインクは、被記録媒体とインクジェットインクで記録した画像との間に配置される下地液であり、本発明のインクジェット記録用プライマーインクを用いることにより、インク非吸収性材料からなる被記録媒体にインクジェットインクで記録した画像の密着性及び耐久性を向上させることができる。
【００１７】
上記被記録媒体を構成するインク非吸収性材料には、例えば、ポリエチレン（ＰＥ）、ポリプロピレン（ＰＰ）、ポリブチレン（ＰＢ）等のポリオレフィン；ステンレス鋼、銅、アルミニウム等の金属；ガラス、磁器等の非吸水性セラミックス；等が該当する。
【００１８】
上記したフッ素・アクリル系複合樹脂、シリコーン・アクリル系複合樹脂、塩化ビニル・アクリル系複合樹脂、エチレン−塩化ビニル共重合体樹脂及び塩素化ポリオレフィンからなる群から選ばれる少なくとも１種の樹脂と、上記水とは、エマルジョンを形成していることが好ましい。エマルジョンを形成することにより、本発明のインクジェット記録用プラマーインクの吐出安定性を確保できる。
【００１９】
上記樹脂の含有量は、プライマーインク全体に対して５．０質量％以上２０．０質量％以下であることが好ましい。上記範囲であれば、本発明のインクジェット記録用プライマーインクの吐出安定性をより確実に確保できる。
【００２０】
次に、本発明のインクジェット記録用プライマーインクに含まれる樹脂について説明する。上記フッ素・アクリル系複合樹脂は、フッ素系樹脂とアクリル系樹脂とを分子レベルで相溶させた樹脂、あるいは、フッ素・アクリル共重合体であり、上記シリコーン・アクリル系複合樹脂は、シリコーン系樹脂とアクリル系樹脂とを分子レベルで相溶させた樹脂、あるいは、シリコーン・アクリル共重合体であり、上記塩化ビニル・アクリル系複合樹脂は、塩化ビニル樹脂とアクリル系樹脂とを相溶させた樹脂である。また、上記塩素化ポリオレフィンは、塩素化ポリエチレン、塩素化ポリプロピレン、塩素化ポリブチレン等が該当する。
【００２１】
次に、本発明のインクジェット記録用プライマーインクに含まれる上記有機溶剤について説明する。上記有機溶剤としては、例えば、トルエン、メチルエチルケトン、メチルイソブチルケトン等及びこれらの混合溶剤を用いることができる。
【００２２】
次に、上記エマルジョンについて説明する。上記樹脂と上記水とからなるエマルジョンとしては、次のものが使用できる。上記シリコーン・アクリル系複合樹脂のエマルジョンとしては、例えば、ＪＳＲ社製のアクリルシリコーン系エマルジョン“ＳＩＦＣＬＥＡＲ  Ｓ１０１”、“ＳＩＦＣＬＥＡＲ  Ｓ１０２”（商品名）、日信化学工業社製のアクリルシリコーン系エマルジョン“シャリーヌ  Ｒ−１７０”、“シャリーヌ  Ｒ−１７０Ｓ”、“シャリーヌ  ＦＥ−２３０Ｎ”、“シャリーヌ  ＮＥ−５００”、“シャリーヌ  Ｒ−１７０ＥＭ”、（商品名）、東亜合成社製のアクリルシリコーン系エマルジョン“サイマック  ＵＳ−４５０”、“サイマック  ＵＳ−４８０”（商品名）等が使用できる。また、上記フッ素・アクリル系複合樹脂のエマルジョンとしては、例えば、ＪＳＲ社製のアクリルフッ素系エマルジョン“ＳＩＦＣＬＥＡＲ  Ｆ１０１”（商品名）等が使用できる。また、上記塩化ビニル・アクリル系複合樹脂のエマルジョンとしては、例えば、日信化学社製の塩化ビニル系エマルジョン“ビニブラン７００”、“ビニブラン７０１”、“ビニブラン７１１”（商品名）等が使用でき、エチレン−塩化ビニル共重合体のエマルジョンとしては、例えば、住化ケムテックス社製の“スミエリート１０１０”、“スミエリート１３２０”（商品名）等が使用でき、上記塩素化ポリオレフィンのエマルジョンとしては、例えば、日本製紙ケミカル社製の“スーパークロンＥ−４８０Ｔ”（商品名）、東洋紡社製のポリオレフィンを塩素化変性した樹脂エマルジョン“ハードレンＥＷ−５３０３”、“ハードレンＥＷ−５３１３”（商品名）等が使用できる。
【００２３】
次に、本発明のインクジェット記録用インクセットについて説明する。
【００２４】
本発明のインクジェット記録用インクセットは、上記本発明のインクジェット記録用プライマーインクと、インクジェット記録用画像形成インクとを含むことを特徴とする。
【００２５】
本発明のインクジェット記録用インクセットは、上記本発明のインクジェット記録用プライマーインクを含むことにより、インク非吸収性材料からなる被記録媒体にインクジェットインクで記録した画像の密着性及び耐久性を向上させることができる。
【００２６】
上記インクジェット記録用画像形成インクは、水性顔料インクを用いることができ、上記水性顔料インクとしては特に限定されないが、上記水性顔料インクとしては、界面活性剤分散型顔料と、エマルジョン樹脂と、水と、有機溶剤とを含むインクが好ましい。
【００２７】
より具体的には、上記水性顔料インクは、界面活性剤分散型顔料と、エマルジョン樹脂と、水と、有機溶剤とを含むインクジェット記録用水性顔料インクであって、上記エマルジョン樹脂のガラス転移温度は、６０℃以上であり、上記エマルジョン樹脂の含有量は、上記水性顔料インクの全量に対して５質量％以上３０質量％未満であり、上記有機溶剤は、上記水性顔料インクの全量に対して、沸点が２８５℃以下の有機溶剤を１０質量％以上４０質量％以下の範囲で含むことが好ましい。これにより、吐出安定性及び低温乾燥による塗膜特性（特に、乾燥性、耐溶剤性及び密着性）を向上でき、印刷画像の高品質化を実現できる。
【００２８】
以下、上記インクジェット記録用水性顔料インクの各成分について詳細に説明する。
【００２９】
（界面活性剤分散型顔料）
上記水性顔料インクに用いられる界面活性剤分散型顔料は、顔料と、分散剤としての界面活性剤と、水とを含むものであり、顔料を界面活性剤により分散安定化した顔料分散体である。この界面活性剤分散型顔料には、必要に応じて各種添加剤が添加されていてもよい。
【００３０】
＜顔料＞
上記界面活性剤分散型顔料に含まれる顔料としては、従来公知の無機顔料や有機顔料を使用できる。
【００３１】
上記無機顔料としては、例えば、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が挙げられる。
【００３２】
上記有機顔料としては、例えば、アゾ系、アゾメチン系、ポリアゾ系、フタロシアニン系、キナクリドン系、アントラキノン系、インジゴ系、チオインジゴ系、キノフタロン系、ベンズイミダゾロン系、イソインドリン系等が挙げられる。また、上記有機顔料としては、酸性、中性又は塩基性カーボンからなるカーボンブラックや、架橋したアクリル樹脂の中空粒子等を用いることもできる。
【００３３】
上述した顔料の具体例としては、下記に示すような、カラーインデックス（Ｃ．Ｉ．：Ｔｈｅ  Ｓｏｃｉｅｔｙ  ｏｆ  Ｄｙｅｒｓ ａｎｄ  Ｃｏｌｏｕｒｉｓｔｓ社発行）においてピグメントに分類されている化合物、即ち、カラーインデックス（Ｃ．Ｉ．）番号が付されているものが挙げられる。
【００３４】
シアン色を有する顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０等が挙げられる。これらの中でも、耐候性、着色力等の点から、Ｃ．Ｉ．ピグメントブルー１５：３及びＣ．Ｉ．ピグメントブルー１５：４のうちのいずれか単独で、又は両方を混合して用いることが好ましい。
【００３５】
マゼンタ色を有する顔料としては、例えば、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１６８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２５４、Ｃ．Ｉ．ピグメントバイオレット１９等が挙げられる。これらの中でも、耐候性、着色力等の点から、Ｃ．Ｉ．ピグメントレッド１２２、Ｃ．Ｉ．ピグメントレッド２０２、Ｃ．Ｉ．ピグメントレッド２０９、Ｃ．Ｉ．ピグメントレッド２５４、及びＣ．Ｉ．ピグメントバイオレット１９からなる群から選択される少なくとも１種が好ましい。
【００３６】
イエロー色を有する顔料としては、例えば、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４Ｃ、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。これらの中でも、耐候性等の点から、Ｃ．Ｉ．ピグメントイエロー７４、Ｃ．Ｉ．ピグメントイエロー８３、Ｃ．Ｉ．ピグメントイエロー１０９、Ｃ．Ｉ．ピグメントイエロー１１０、Ｃ．Ｉ．ピグメントイエロー１２０、Ｃ．Ｉ．ピグメントイエロー１２８、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー２１３、及びＣ．Ｉ．ピグメントイエロー２１４からなる群から選択される少なくとも１種が好ましい。
【００３７】
ブラック色を有する顔料としては、例えば、三菱化学社製の“ＨＣＦ”、“ＭＣＦ”、“ＲＣＦ”、“ＬＦＦ”、“ＳＣＦ”；キャボット社製の“モナーク”、“リーガル”；デグサ・ヒュルス社製の“カラーブラック”、“スペシャルブラック”、“プリンテックス”；東海カーボン社製の“トーカブラック”；コロンビア社製の“ラヴェン”；等が挙げられる。これらの中でも、三菱化学社製の“ＨＣＦ＃２６５０”、“ＨＣＦ＃２６００”、“ＨＣＦ＃２３５０”、“ＨＣＦ＃２３００”、“ＭＣＦ＃１０００”、“ＭＣＦ＃９８０”、“ＭＣＦ＃９７０”、“ＭＣＦ＃９６０”、“ＭＣＦ８８”、“ＬＦＦＭＡ７”、“ＬＦＦＭＡ８”、“ＬＦＦＭＡ１１”、“ＬＦＦＭＡ７７”、“ＬＦＦＭＡ１００”、及びデグサ・ヒュルス社製の“プリンテックス９５”、“プリンテックス８５”、“プリンテックス７５”、“プリンテックス５５”、“プリンテックス４５”からなる群から選択される少なくとも１種が好ましい。
【００３８】
上記顔料は、前述した顔料を１種単独のみならず、２種以上を混合して使用してもよい。
【００３９】
上記水性顔料インク中の顔料濃度は、０．１質量％以上２０質量％以下が好ましく、０．３質量％以上１０質量％以下がより好ましい。顔料濃度が０．１質量％未満になると、印刷画像の鮮明さに欠ける傾向にあり、２０質量％を超えると、着色剤としての効果が飽和するだけではなく、インク粘度が上昇して吐出安定性が悪くなる傾向にある。
【００４０】
＜界面活性剤＞
上記界面活性剤分散型顔料に含まれる界面活性剤としては、アルカンスルホン酸塩、α−オレフィンスルホン酸塩、アルキルベンゼンスルホン酸塩、アルキルナフタレンスルホン酸塩、アシルメチルタウリン酸塩、ジアルキルスルホ琥珀酸塩、アルキル硫酸エステル塩、硫酸化オレフィン、ポリオキシエチレンアルキルエーテル硫酸エステル塩、アルキルリン酸エステル塩、アルキルジメチルベタイン等の両性界面活性剤；ポリオキシエチレンアルキルエーテル、ポリオキシエチレンアルキルフェニルエーテル、ポリオキシエチレンアルキルエステル、ポリオキシエチレンアルキルアミド、グリセリンアルキルエステル、ソルビタンアルキルエステル等のノニオン性界面活性剤；等が挙げられる。
【００４１】
上記界面活性剤分散型顔料において、顔料と界面活性剤との含有比（質量比）は、１００：１〜１００：１００であることが好ましく、１００：５〜１００：５０であることがより好ましい。界面活性剤の顔料に対する含有比が小さくなりすぎると、顔料分散体が得られなくなる傾向にある。一方、界面活性剤の顔料に対する含有比が大きくなりすぎると、低温乾燥による塗膜特性（特に、耐水性及び耐溶剤性）が劣る傾向にある。
【００４２】
上記界面活性剤分散型顔料は、上記顔料、上記界面活性剤、水、必要に応じて各種添加剤を、例えばビーズミル、ボールミル、サンドミル、アトライター、ロールミル、ジェットミル、ホモジナイザ、ペイントシェーカ、ニーダー、アジテータ、ヘンシェルミキサ、コロイドミル、超音波ホモジナイザ、パールミル、湿式ジェットミル等の分散装置を用いて分散することにより得られる。
【００４３】
（エマルジョン樹脂）
上記水性顔料インクに用いられるエマルジョン樹脂としては、ガラス転移温度が６０℃以上のエマルジョン樹脂が好ましい。上記エマルジョン樹脂のガラス転移温度が６０℃未満であると、耐溶剤性が十分得られない場合があったり、印刷面がべた付いて埃が付着しやすくなったり、貼り付きやすくなる等の問題が生じる場合がある。上記エマルジョン樹脂のガラス転移温度の上限は、通常１１０℃程度である。上記水性顔料インクにおいて、「エマルジョン樹脂」とは、エマルジョン化した樹脂を意味し、エマルジョンの分散媒は含まない。また、「エマルジョン樹脂のガラス転移温度」とは、エマルジョン樹脂を含む水溶液（エマルジョン樹脂分散体）を１５０℃で２時間乾燥させ、脱水させることにより、得られたエマルジョン樹脂を単独で測定したときのガラス転移温度をいう。
【００４４】
ガラス転移温度が６０℃以上１１０℃以下のエマルジョン樹脂を形成する材料としては、スチレン、テトラヒドロフルフリルアクリレート及びブチルメタクリレートの他に（α，２，３又は４）−アルキルスチレン、（α，２，３又は４）−アルコキシスチレン、３，４−ジメチルスチレン、α−フェニルスチレン、ジビニルベンゼン、ビニルナフタレン、ジメチルアミノ（メタ）アクリレート、ジメチルアミノエチル（メタ）アクリレート、ジメチルアミノプロピルアクリルアミド、Ｎ，Ｎ−ジメチルアミノエチルアクリレート、アクリロイルモルフォリン、Ｎ，Ｎ−ジメチルアクリルアミド、Ｎ−イソプロピルアクリルアミド、Ｎ，Ｎ−ジエチルアクリルアミド、メチル（メタ）アクリレート、エチル（メタ）アクリレート、プロピル（メタ）アクリレート、エチルヘキシル（メタ）アクリレート、その他アルキル（メタ）アクリレート、メトキシジエチレングリコール（メタ）アクリレート、エトキシ基を有するジエチレングリコール又はポリエチレングリコールの（メタ）アクリレート、プロポキシ基を有するジエチレングリコール又はポリエチレングリコールの（メタ）アクリレート、ブトキシ基を有するジエチレングリコール又はポリエチレングリコールの（メタ）アクリレート、シクロヘキシル（メタ）アクリレート、ベンジル（メタ）アクリレート、フェノキシエチル（メタ）アクリレート、イソボニル（メタ）アクリレート、ヒドロキシアルキル（メタ）アクリレート、その他含フッ素（メタ）アクリレート、含塩素（メタ）アクリレート、含珪素（メタ）アクリレート等が挙げられる。また、（メタ）アクリルアミド、マレイン酸アミド、（メタ）アクリル酸等の１官能の他に架橋構造を導入する場合は、（モノ、ジ、トリ、テトラ、ポリ）エチレングリコールジ（メタ）アクリレート、１，４−ブタンジオール、１，５−ペンタンジオール、１，６−ヘキサンジオール、１，８−オクタンジオール及び１，１０−デカンジオール等のジ（メタ）アクリレート、トリメチロールプロパントリ（メタ）アクリレート、グリセリン（ジ、トリ）（メタ）アクリレート、ビスフェノールＡ又はＦのエチレンオキシド付加物のジ（メタ）アクリレート、ネオペンチルグリコールジ（メタ）アクリレート、ペンタエリスリトールテトラ（メタ）アクリレート、ジペンタエリスリトールヘキサ（メタ）アクリレート等を用いることができる。
【００４５】
上記エマルジョン樹脂の含有量は、上記水性顔料インクの全量に対して、５質量％以上３０質量％未満であることが好ましい。上記エマルジョン樹脂の含有量が３０質量％以上となると、吐出安定性が低下し、上記エマルジョン樹脂の含有量が５質量％未満になると、低温乾燥による塗膜特性（特に、耐水性、耐溶剤性及び密着性）が劣る傾向にある。
【００４６】
（有機溶剤）
上記水性顔料インクは、乾燥促進、インクジェットヘッドの吐出安定性の向上、保湿性の付与のため、有機溶剤を含有させている。
【００４７】
上記水性顔料インクは、上記有機溶剤として、上記水性顔料インクの全量に対して、沸点が２８５℃以下の有機溶剤を１０質量％以上４０質量％以下の範囲で含むことが好ましく、より好ましくは１５質量％以上３５質量％以下の範囲内で含む。上記沸点が２８５℃以下の有機溶剤の含有量が、４０質量％を超えると、低温乾燥による塗膜特性（特に、乾燥性、耐溶剤性、及び密着性）が劣化したり、塗膜が白化する（ここで、塗膜の白化とは、Ｌ*ａ*ｂ*表色系においてＬ*の値が大きくなることを意味する。）等の問題が生じ、インクジェット記録用水性顔料インクとしての利用には不向きとなる傾向にあり、１０質量％未満になると、吐出安定性が劣化する傾向にある。
【００４８】
上記沸点が２８５℃以下の有機溶剤としては、例えば、エチレングリコール、ジエチレングリコール、トリエチレングリコール、プロピレングリコール、ジプロピレングリコール、２−ピロリドン、Ｎ−メチル−２−ピロリドン、１，２−プロパンジオール、１，３−プロパンジオール、１，２−ブタンジオール、１，３−ブタンジオール、１，４−ブタンジオール、２，３−ブタンジオール、２，２−ジメチル−１，３−プロパンジオール、２−メチル−１，３−プロパンジオール、１，２−ペンタンジオール、１，５−ペンタンジオール、２，４−ペンタンジオール、１，２−ヘキサンジオール、３，５−ジメチル−３−ヘキシン−２，５−ジオール、２，５−ヘキサンジオール、ヘキシレングリコール、１，６−ヘキサンジオール、２−エチル−１，３−ヘキサンジオール、２，２，４−トリメチル−１，３−ペンタンジオール、２，５−ジメチル−２，５−ヘキサンジオール、スルホラン、１，４−シクロヘキサンジメタノール、２，２−チオジエタノール、３−ピリジルカルビノール、プロピレングリコールモノメチルエーテル、ジプロピレングリコールメチルエーテル、トリプロピレングリコールメチルエーテル、プロピレングリコールエチルエーテル、プロピレングリコールｎ−プロピルエーテル、ジプロピレングリコールｎ−プロピルエーテル、トリプロピレングリコールｎ−プロピルエーテル、プロピレングリコールｎ−ブチルエーテル、ジプロピレングリコールｎ−ブチルエーテル、トリプロピレングリコールｎ−ブチルエーテル、プロピレングリコールｔ−ブチルエーテル、ジプロピレングリコールｔ−ブチルエーテル、プロピレングリコールフェニルエーテル、エチレングリコールメチルエーテル、ジエチレングリコールメチルエーテル、トリエチレングリコールメチルエーテル、エチレングリコールエチルエーテル、ジエチレングリコールエチルエーテル、トリエチレングリコールエチルエーテル、エチレングリコールｎ−プロピルエーテル、エチレングリコールｎ−ブチルエーテル、ジエチレングリコールｎ−ブチルエーテル、トリエチレングリコールｎ−ブチルエーテル、エチレングリコールｎ−ヘキシルエーテル、ジエチレングリコールｎ−ヘキシルエーテル、エチレングリコールフェニルエーテル等が挙げられる。
【００４９】
また、上記水性顔料インクは、上記有機溶剤として、沸点が２８５℃を超える有機溶剤を更に含有してもよい。上記沸点が２８５℃を超える有機溶剤の含有量は、上記水性顔料インクに対して、０質量％以上１．０質量％以下の範囲内が好ましい。沸点が２８５℃を超える有機溶剤の含有量が１．０質量％を超えると、低温乾燥による塗膜特性（特に、耐溶剤性）が劣化する傾向にある。上記沸点が２８５℃を超える有機溶剤としては、例えば、グリセリン、ポリエチレングリコール等が挙げられる。
【００５０】
（その他の成分）
上記水性顔料インクには、インクの表面張力の制御、界面活性剤分散型顔料及びエマルジョン樹脂の分散安定性の向上のため、界面活性剤を更に含有させてもよい。界面活性剤としては、ノニオン系界面活性剤、アセチレングリコール系界面活性剤、シリコン系界面活性剤等が挙げられる。ノニオン系界面活性剤を添加した場合、ノズル近傍でのインク中の固形分の付着を抑制し、吐出安定性を向上できる。アセチレングリコール系界面活性剤を添加した場合、動的表面張力を低下させ、吐出安定性を向上できる。シリコン系界面活性剤を添加した場合、非吸収性材料に対する濡れ性を向上できる。
【００５１】
また、上記水性顔料インクには、必要に応じて、インクジェット記録用インク分野で従来から用いられている、消泡剤、殺菌剤、保湿剤、ｐＨ調整剤、貯蔵安定剤、ゲル化防止剤、防腐剤、防錆剤等の添加剤を添加することができる。
【００５２】
上記水性顔料インクは、上記界面活性剤分散型顔料と、上記エマルジョン樹脂と、上記有機溶剤とを混合した後、フィルター等を用いて粗大粒子をろ過し、必要に応じて脱気することにより得られる。
【００５３】
上記水性顔料インクの粘度は、２５℃で、１．０ｍＰａ・ｓ以上１０．０ｍＰａ・ｓ以下が好ましく、２．５ｍＰａ・ｓ以上８．５ｍＰａ・ｓ以下がより好ましい。粘度が１．０ｍＰａ・ｓ未満になると、画像の形成が困難になる傾向にあり、１０．０ｍＰａ・ｓを超えると、吐出安定性が悪くなる傾向にある。
【実施例】
【００５４】
以下、実施例に基づいて本発明を詳細に説明する。但し、本発明は以下の実施例に限定されるものではない。また、特に指摘がない場合、下記において、「部」は「質量部」を意味する。
【００５５】
（実施例１）
＜インクジェット記録用プライマーインクの調製＞
以下の材料を下記の割合で混合・攪拌し、インクジェット記録用プライマーインクを得た。本実施例１では、インクジェット記録用プライマーインクに含まれる樹脂の含有量は１０質量％であった。
（１）エマルジョン樹脂分散体：アクリルシリコーン系エマルジョン（ＪＳＲ社製、商品名“ＳＩＦＣＬＥＡＲ  Ｓ１０１”、樹脂成分：４７％）：２１．３部（樹脂成分：１０質量％）
（２）シリコン系界面活性剤（ビッグケミー社製、商品名“ＢＹＫ３４８”）：０．３部
（３）防腐剤（アーチケミカル社製、商品名“プロクセルＧＸＬ（Ｓ）”）：０．１部
（４）１，３−ブチレングリコール（ＫＨネオケム社製）：１０部（１０質量％）
（５）水：６８．３部（残部）
【００５６】
＜インクジェット記録用画像形成インクの調製＞
先ず、以下の材料を下記の割合で混合・攪拌後、東洋精機社製のペイントシェーカを用いて、直径０．３ｍｍのジルコニアビーズを分散メディアとして６０分間分散して界面活性剤分散型顔料を得た。
（１）顔料（三菱化学社製、商品名“ＭＣＦ＃１０００”）：３０．０部
（２）分散剤（ポリオキシエチレンアルキルエーテル硫酸ナトリウム塩）：４．０部
（３）消泡剤（日信化学工業社製、商品名“サーフィノール１０４Ｅ”）：０．２部
（４）水：７０．８部
【００５７】
次に、上記界面活性剤分散型顔料と以下の材料とを下記の割合で混合・攪拌し、実施例１のインクジェット記録用画像形成インク（水性顔料インク）を得た。本実施例１では、エマルジョン樹脂の含有量は５質量％であり、２−ピロリドンの含有量は１０質量％であった。
（１）界面活性剤分散型顔料（顔料濃度：３０％）：５．０部
（２）エマルジョン樹脂分散体：アクリル系エマルジョン樹脂（ＢＡＳＦ社製、商品名“ジョンクリルＰＤＸ−７７００”、ガラス転移温度：８０℃、樹脂成分：４８％）：１０．４部（樹脂成分：５質量％）
（３）シリコン系界面活性剤（ビッグケミー社製、商品名“ＢＹＫ３４８”）：１．０部
（４）防腐剤（アーチケミカル社製、商品名“プロクセルＧＸＬ（Ｓ）”）：０．２部
（５）沸点が２８５℃以下の有機溶剤：２−ピロリドン（ＢＡＳＦ社製）：１０部（１０質量％）
（６）水：７３．４部
【００５８】
次に、上記プライマーインクと上記画像形成インクとを用いて、以下に示す印刷物作製手順（１）及び（２）に従って、実施例１の印刷物を得た。
【００５９】
（１）ポリプロピレンフィルムからなる被記録媒体上に、リコー社製のインクジェットプリンタ“ＧＥＬＪＥＴ”を用いて上記プライマーインクを吐出して、１００ｍｍ×１００ｍｍの範囲にベタ印刷し、６０℃で３分間乾燥させることにより、プライマーインクベタ印刷物（プライマー層）を作製した。この時のプライマー層の膜厚は、１μｍであった。
【００６０】
（２）上記プライマー層の上に、リコー社製のインクジェットプリンタ“ＧＥＬＪＥＴ”を用いて上記画像形成インクを吐出して印刷し、６０℃で３分間乾燥させることにより、画像形成用ベタ印刷物を作製した。
【００６１】
（実施例２）
インクジェット記録用プライマーインクのエマルジョン樹脂分散体をＪＳＲ社製のアクリルフッ素系エマルジョン“ＳＩＦＣＬＥＡＲ  Ｆ１０１”（商品名）に変更して用いた以外は、実施例１と同様にして印刷物を作製した。
【００６２】
（実施例３）
インクジェット記録用プライマーインクのエマルジョン樹脂分散体を日信化学社製の塩化ビニル系エマルジョン“ビニブラン７００”（商品名）に変更して用いた以外は、実施例１と同様にして印刷物を作製した。
【００６３】
（実施例４）
インクジェット記録用プライマーインクのエマルジョン樹脂分散体を東洋紡社製のポリオレフィンを塩素化変性した樹脂エマルジョン“ハードレンＥＷ−５３１３”（商品名）に変更して用いた以外は、実施例１と同様にして印刷物を作製した。
【００６４】
（実施例５）
被記録媒体の材質をステンレス鋼板に変更した以外は、実施例１と同様にして印刷物を作製した。
【００６５】
（実施例６）
被記録媒体の材質をステンレス鋼板に変更した以外は、実施例２と同様にして印刷物を作製した。
【００６６】
（実施例７）
被記録媒体の材質をステンレス鋼板に変更した以外は、実施例３と同様にして印刷物を作製した。
【００６７】
（実施例８）
被記録媒体の材質をステンレス鋼板に変更した以外は、実施例４と同様にして印刷物を作製した。
【００６８】
（実施例９）
被記録媒体の材質を銅板に変更した以外は、実施例１と同様にして印刷物を作製した。
【００６９】
（実施例１０）
被記録媒体の材質を銅板に変更した以外は、実施例２と同様にして印刷物を作製した。
【００７０】
（実施例１１）
被記録媒体の材質を銅板に変更した以外は、実施例３と同様にして印刷物を作製した。
【００７１】
（実施例１２）
被記録媒体の材質を銅板に変更した以外は、実施例４と同様にして印刷物を作製した。
【００７２】
（実施例１３）
被記録媒体の材質をガラス板に変更した以外は、実施例１と同様にして印刷物を作製した。
【００７３】
（実施例１４）
被記録媒体の材質をガラス板に変更した以外は、実施例２と同様にして印刷物を作製した。
【００７４】
（実施例１５）
被記録媒体の材質をガラス板に変更した以外は、実施例３と同様にして印刷物を作製した。
【００７５】
（実施例１６）
被記録媒体の材質をガラス板に変更した以外は、実施例４と同様にして印刷物を作製した。
【００７６】
（比較例１）
インクジェット記録用プライマーインクを用いずに、ポリプロピレンフィルムからなる被記録媒体上に、リコー社製のインクジェットプリンタ“ＧＥＬＪＥＴ”を用いて実施例１で作製した画像形成インクを吐出して、１００ｍｍ×１００ｍｍの画像形成インクベタ印刷物を作製した。
【００７７】
（比較例２）
インクジェット記録用プライマーインクのエマルジョン樹脂分散体をＢＡＳＦ社製のアクリル樹脂エマルジョン“ジョンクリル８４０”（商品名）に変更して用いた以外は、実施例１と同様にして印刷物を作製した。
【００７８】
（比較例３）
インクジェット記録用プライマーインクのエマルジョン樹脂分散体を東邦化学社製のポリプロピレン樹脂エマルジョン“ＨＹＴＥＣ  Ｅ−８０４５”（商品名）に変更して用いた以外は、実施例１と同様にして印刷物を作製した。
【００７９】
（比較例４）
被記録媒体の材質をステンレス鋼板に変更した以外は、比較例１と同様にして印刷物を作製した。
【００８０】
（比較例５）
被記録媒体の材質をステンレス鋼板に変更した以外は、比較例２と同様にして印刷物を作製した。
【００８１】
（比較例６）
被記録媒体の材質をステンレス鋼板に変更した以外は、比較例３と同様にして印刷物を作製した。
【００８２】
（比較例７）
被記録媒体の材質を銅板に変更した以外は、比較例１と同様にして印刷物を作製した。
【００８３】
（比較例８）
被記録媒体の材質を銅板に変更した以外は、比較例２と同様にして印刷物を作製した。
【００８４】
（比較例９）
被記録媒体の材質を銅板に変更した以外は、比較例３と同様にして印刷物を作製した。
【００８５】
（比較例１０）
被記録媒体の材質をガラス板に変更した以外は、比較例１と同様にして印刷物を作製した。
【００８６】
（比較例１１）
被記録媒体の材質をガラス板に変更した以外は、比較例２と同様にして印刷物を作製した。
【００８７】
（比較例１２）
被記録媒体の材質をガラス板に変更した以外は、比較例３と同様にして印刷物を作製した。
【００８８】
上記実施例１〜１６及び比較例１〜１２に関して、下記に示す方法によって、上述した印刷物作製手順に従って作製したプライマーインクベタ印刷物の密着性、耐擦過性及び耐溶剤性と、上述した印刷物作製手順に従って作製した画像形成インクベタ印刷物の密着性、耐擦過性及び耐溶剤性を評価した。
【００８９】
＜密着性＞
作製した印刷物の表面に、ニチバン社製の粘着シート“セロテープ”（登録商標）の粘着層側の面を貼り付け、引き剥がす操作を行った。その結果、印刷物が全く剥離しなかった場合をＡ（良好）、印刷物が一部剥離した場合をＢ（良）、粘着シートを貼りつけた部分の印刷物の全面が剥離した場合をＣ（不良）と評価した。
【００９０】
＜耐擦過性＞
作製した印刷物の表面をプラスステーショナリー社製の消しゴム“ＡＩＲ−ＩＮ”（商品名）で１０回擦る操作を行った。その結果、印刷物に全く変化がなかった場合をＡ（良好）、印刷物の一部が剥離した場合をＢ（良）、印刷物が剥離して被記録媒体が露出した場合をＣ（不良）と評価した。
【００９１】
＜耐溶剤性＞
作製した印刷物の表面を濃度５０％のエタノール水溶液を含浸させた綿棒を用いて２０回擦る操作を行った。その結果、印刷物に全く変化がなかった場合をＡ（良好）、印刷物の一部が剥離した場合をＢ（良）、印刷物が剥離して被記録媒体が露出した場合をＣ（不良）と評価した。
【００９２】
上記評価結果を表１、表２、表３及び表４に示す。
【００９３】
【表１】
2018076544.tif 000002
【００９４】
【表２】
2018076544.tif 000003
【００９５】
【表３】
2018076544.tif 000004
【００９６】
【表４】
2018076544.tif 000005
【００９７】
表１〜４から、実施例１〜１６の印刷物は、密着性、耐擦過性及び耐溶剤性のほぼ全てで優れていることが分かる。一方、比較例１〜１２の印刷物は、密着性が全て劣っていることが分かる。
【産業上の利用可能性】
【００９８】
本発明は、インク非吸収性材料からなる被記録媒体にインクジェットインクで記録した画像の密着性及び耐久性を向上させることができ、印刷画像の高品質化を実現可能なインクジェット記録用プライマーインク及びそれを用いたインクジェット記録用インクセットを提供できる。